(57)【要約】【課題】優れたフィット性を有する伸縮性積層体を提供する。また、そのような伸縮性積層体を含む物品を提供する。【解決手段】本発明の伸縮性積層体は、エラストマー層の少なくとも一方の側に不織布層を有する伸縮性積層体であって、ヒステリシス試験を４回行った後の永久ひずみが１０％以下である。本発明の物品は、本発明の伸縮性積層体を含む。【選択図】図２
2015020317.tif 000002
【特許請求の範囲】
【請求項１】
エラストマー層の少なくとも一方の側に不織布層を有する伸縮性積層体であって、
ヒステリシス試験を４回行った後の永久ひずみが１０％以下である、
伸縮性積層体。
【請求項２】
前記エラストマー層がオレフィン系エラストマーを含む、請求項１に記載の伸縮性積層体。
【請求項３】
前記オレフィン系エラストマーの密度が０．８９０ｇ／ｃｍ３〜０．８３０ｇ／ｃｍ３である、請求項２に記載の伸縮性積層体。
【請求項４】
前記オレフィン系エラストマーのＭＦＲが５．０ｇ／１０分〜２５．０ｇ／１０分である、請求項２または３に記載の伸縮性積層体。
【請求項５】
前記オレフィン系エラストマーがα−オレフィン系エラストマーである、請求項２から４までのいずれかに記載の伸縮性積層体。
【請求項６】
前記α−オレフィン系エラストマーが、エチレン系エラストマー、プロピレン系エラストマー、１−ブテン系エラストマーから選ばれるいずれかである、請求項５に記載の伸縮性積層体。
【請求項７】
前記α−オレフィン系エラストマーがプロピレン系エラストマーである、請求項６に記載の伸縮性積層体。
【請求項８】
前記α−オレフィン系エラストマーがメタロセン触媒を用いて製造されたものである、請求項５から７までのいずれかに記載の伸縮性積層体。
【請求項９】
前記オレフィン系エラストマーが２種以上のブレンドである、請求項２から８までのいずれかに記載の伸縮性積層体。
【請求項１０】
請求項１から９までのいずれかに記載の伸縮性積層体を含む物品。
【発明の詳細な説明】
【技術分野】
【０００１】
本発明は、伸縮性積層体およびそれを含む物品に関する。
【背景技術】
【０００２】
おむつやマスクなどの衛生用品等の物品には、種々の伸縮性積層体が提案されている（例えば、特許文献１、２など参照）。このような伸縮性積層体においては、様々な使用者個々に対して快適に適合する優れたフィット性を有することが重要である。
【０００３】
しかし、従来の伸縮性積層体は、このようなフィット感が十分でないという問題がある。
【先行技術文献】
【特許文献】
【０００４】
【特許文献１】特開２０１２−１８７８５７号公報
【特許文献２】特許第３８３０８１８号公報
【発明の概要】
【発明が解決しようとする課題】
【０００５】
本発明は上記従来の課題を解決するためになされたものであり、その目的とするところは、優れたフィット性を有する伸縮性積層体を提供することにある。また、そのような伸縮性積層体を含む物品を提供することにある。
【課題を解決するための手段】
【０００６】
本発明の伸縮性積層体は、
エラストマー層の少なくとも一方の側に不織布層を有する伸縮性積層体であって、
ヒステリシス試験を４回行った後の永久ひずみが１０％以下である。
【０００７】
好ましい実施形態においては、上記エラストマー層がオレフィン系エラストマーを含む。
【０００８】
好ましい実施形態においては、上記オレフィン系エラストマーの密度が０．８９０ｇ／ｃｍ３〜０．８３０ｇ／ｃｍ３である。
【０００９】
好ましい実施形態においては、上記オレフィン系エラストマーのＭＦＲが５．０ｇ／１０分〜２５．０ｇ／１０分である。
【００１０】
好ましい実施形態においては、上記オレフィン系エラストマーがα−オレフィン系エラストマーである。
【００１１】
好ましい実施形態においては、上記α−オレフィン系エラストマーが、エチレン系エラストマー、プロピレン系エラストマー、１−ブテン系エラストマーから選ばれるいずれかである。
【００１２】
好ましい実施形態においては、上記α−オレフィン系エラストマーがプロピレン系エラストマーである。
【００１３】
好ましい実施形態においては、上記α−オレフィン系エラストマーがメタロセン触媒を用いて製造されたものである。
【００１４】
好ましい実施形態においては、上記オレフィン系エラストマーが２種以上のブレンドである。
【００１５】
本発明の物品は、本発明の伸縮性積層体を含む。
【図面の簡単な説明】
【００１６】
【図１】本発明の好ましい実施形態による伸縮性積層体の概略断面図である。
【図２】本発明の好ましい実施形態による別の伸縮性積層体を示す概略図である。
【図３】不織布上にホットメルト粘着剤が製造ラインの流れ方向にストライプ状にコーティングされた状態を上面から見た概略図である。
【発明を実施するための形態】
【００１７】
≪≪伸縮性積層体≫≫
本発明の伸縮性積層体は、エラストマー層の少なくとも一方の側に不織布層を有する伸縮性積層体である。本発明の伸縮性積層体は、エラストマー層の少なくとも一方の側に不織布層を有する伸縮性積層体であれば、本発明の効果を損なわない範囲で、他の任意の適切な層を含んでいても良い。このような他の任意の適切な層は、１層のみでも良いし、２層以上でも良い。
【００１８】
図１は、本発明の好ましい実施形態による伸縮性積層体の概略断面図である。図１に示す伸縮性積層体１００は、エラストマー層１０と該エラストマー層１０の一方の側のみに設けられた不織布層２０とを有する。エラストマー層１０と不織布層２０との間には、これら両者を接着するための材料が存在していても良い。このような材料としては、例えば、接着剤、粘着剤、ホットメルト粘着剤などが挙げられる。
【００１９】
図２は、本発明の好ましい実施形態による別の伸縮性積層体の概略断面図である。図２に示す伸縮性積層体１００は、エラストマー層１０と該エラストマー層１０の一方の側に設けられた不織布層２０ａと、該エラストマー層１０の該不織布層２０ａの反対側に設けられた不織布層２０ｂとを有する。エラストマー層１０と不織布層２０ａとの間、および／または、エラストマー層１０と不織布層２０ｂとの間には、これら両者を接着するための材料が存在していても良い。このような材料としては、例えば、接着剤、粘着剤、ホットメルト粘着剤などが挙げられる。
【００２０】
本発明の伸縮性積層体は、ヒステリシス試験を４回行った後の永久ひずみが１０％以下であり、好ましくは９％以下であり、より好ましくは８％以下であり、さらに好ましくは７％以下であり、特に好ましくは６％以下である。ヒステリシス試験を４回行った後の永久ひずみが上記範囲内に収まることにより、弾性回復性に優れ、使用者が伸張させた後に伸縮した場合のひずみが少なくなり、優れたフィット性を有する伸縮性積層体を提供することが可能となる。なお、ヒステリシス試験の詳細については後述する。
【００２１】
本発明の伸縮性積層体の厚みは、エラストマー層の厚みや、不織布層の厚みによって左右されるが、好ましくは１．０ｍｍ〜０．１ｍｍであり、より好ましくは０．８ｍｍ〜０．１５ｍｍであり、さらに好ましくは０．６ｍｍ〜０．１５ｍｍであり、特に好ましくは０．５ｍｍ〜０．２ｍｍであり、最も好ましくは０．４５ｍｍ〜０．２ｍｍである。本発明の伸縮性積層体の厚みがこのような範囲に収まることにより、おむつやマスクなどの衛生用品等の物品に用いる部材として用いやすくなる。
【００２２】
≪エラストマー層≫
エラストマー層としては、本発明の効果を損なわない範囲で、任意の適切なエラストマー層を採用し得る。このようなエラストマー層の主成分となるエラストマー樹脂としては、例えば、オレフィン系エラストマー、スチレン系エラストマー、塩ビ系エラストマー、ウレタン系エラストマー、エステル系エラストマー、アミド系エラストマー等が挙げられる。
【００２３】
エラストマー層中の、主成分となるエラストマー樹脂の含有割合は、好ましくは５０重量％〜１００重量％であり、より好ましくは７０重量％〜１００重量％であり、さらに好ましくは９０重量％〜１００重量％であり、特に好ましくは９５重量％〜１００重量％であり、最も好ましくは９８重量％〜１００重量％である。エラストマー層中の、主成分となるエラストマー樹脂の含有割合が上記範囲内に収まることによって、エラストマー層が十分なエラストマー特性を発現できる。
【００２４】
エラストマー層は、１層であっても良いし、２層以上であっても良い。
【００２５】
本発明においては、エラストマー層中の主成分となるエラストマー樹脂としては、好ましくは、オレフィン系エラストマーである。エラストマー樹脂としてオレフィン系エラストマーを採用することにより、他のエラストマー樹脂（例えば、スチレン系エラストマー）に比べて熱安定性が向上し、例えば、本発明の伸縮性積層体を製造する際の成膜時の熱劣化を抑制することが可能となる。また、エラストマー樹脂としてオレフィン系エラストマーを採用することにより、他のエラストマー樹脂（例えば、スチレン系エラストマー）に比べて保存安定性が向上し、本発明の伸縮性積層体を保存している間における物性値の変動を抑制することが可能となる。
【００２６】
また、本発明において、エラストマー樹脂としてオレフィン系エラストマーを採用すると、エラストマー層の製造における工程が簡素化でき、加工費の抑制が可能となる。これは、例えば、エラストマー樹脂として他のエラストマー樹脂（例えば、スチレン系エラストマー）を採用する場合には、物性値をコントロールするために数種類のスチレン系エラストマーをブレンドする必要があり、このためにマスターバッチを作製する必要がある。エラストマー樹脂としてオレフィン系エラストマーを採用すると、エラストマー層の製造において用いる樹脂の種類を少なくして押出成形することが可能となり、マスターバッチを作製する必要がなくなり得る。
【００２７】
本発明において、エラストマー樹脂としてオレフィン系エラストマーを採用する場合、該オレフィン系エラストマーは、１種のみであっても良いし、２種以上のブレンドであっても良い。
【００２８】
オレフィン系エラストマーとしては、例えば、オレフィンブロックコポリマー、オレフィンランダムコポリマー、エチレンコポリマー、プロピレンコポリマー、エチレンオレフィンブロックコポリマー、プロピレンオレフィンブロックコポリマー、エチレンオレフィンランダムコポリマー、プロピレンオレフィンランダムコポリマー、エチレンプロピレンランダムコポリマー、エチレン（１−ブテン）ランダムコポリマー、エチレン（１−ペンテン）オレフィンブロックコポリマー、エチレン（１−ヘキセン）ランダムコポリマー、エチレン（１−ヘプテン）オレフィンブロックコポリマー、エチレン（１−オクテン）オレフィンブロックコポリマー、エチレン（１−ノネン）オレフィンブロックコポリマー、エチレン（１−デセン）オレフィンブロックコポリマー、プロピレンエチレンオレフィンブロックコポリマー、エチレン（α−オレフィン）コポリマー、エチレン（α−オレフィン）ランダムコポリマー、エチレン（α−オレフィン）ブロックコポリマー、またはこれらの組み合わせ、などが挙げられる。
【００２９】
本発明において、エラストマー樹脂として採用し得るオレフィン系エラストマーとしては、その密度が、好ましくは０．８９０ｇ／ｃｍ３〜０．８３０ｇ／ｃｍ３であり、より好ましくは０．８８８ｇ／ｃｍ３〜０．８３５ｇ／ｃｍ３であり、さらに好ましくは０．８８６ｇ／ｃｍ３〜０．８３５ｇ／ｃｍ３であり、特に好ましくは０．８８５ｇ／ｃｍ３〜０．８４０ｇ／ｃｍ３であり、最も好ましくは０．８８５ｇ／ｃｍ３〜０．８４５ｇ／ｃｍ３である。密度が上記範囲に収まるオレフィン系エラストマーを採用することにより、より優れたフィット性を有する伸縮性積層体を提供することが可能となるとともに、他のエラストマー樹脂（例えば、スチレン系エラストマー）に比べて熱安定性がより向上し、例えば、本発明の伸縮性積層体を製造する際の成膜時の熱劣化をより抑制することが可能となり、また、他のエラストマー樹脂（例えば、スチレン系エラストマー）に比べて保存安定性がより向上し、本発明の伸縮性積層体を保存している間における物性値の変動をより抑制することが可能となり、さらに、エラストマー層の製造における工程がより簡素化でき、加工費の一層の抑制が可能となる。
【００３０】
本発明において、エラストマー樹脂として採用し得るオレフィン系エラストマーとしては、そのＭＦＲが、好ましくは５．０ｇ／１０分〜２５．０ｇ／１０分であり、より好ましくは５．０ｇ／１０分〜２３．０ｇ／１０分であり、さらに好ましくは５．０ｇ／１０分〜２１．０ｇ／１０分であり、特に好ましくは５．０ｇ／１０分〜２０．０ｇ／１０分であり、最も好ましくは５．０ｇ／１０分〜１９．０ｇ／１０分である。ＭＦＲが上記範囲に収まるオレフィン系エラストマーを採用することにより、より優れたフィット性を有する伸縮性積層体を提供することが可能となるとともに、他のエラストマー樹脂（例えば、スチレン系エラストマー）に比べて熱安定性がより向上し、例えば、本発明の伸縮性積層体を製造する際の成膜時の熱劣化をより抑制することが可能となり、また、他のエラストマー樹脂（例えば、スチレン系エラストマー）に比べて保存安定性がより向上し、本発明の伸縮性積層体を保存している間における物性値の変動をより抑制することが可能となり、さらに、エラストマー層の製造における工程がより簡素化でき、加工費の一層の抑制が可能となる。
【００３１】
本発明において、エラストマー樹脂として採用し得るオレフィン系エラストマーとしては、具体的には、好ましくは、α−オレフィン系エラストマーである。すなわち、２種以上のα−オレフィンの共重合体であって、エラストマー特性を有するものである。このようなα−オレフィン系エラストマーの中でも、より好ましくは、エチレン系エラストマー、プロピレン系エラストマー、１−ブテン系エラストマーから選ばれるいずれかである。このようなα−オレフィン系エラストマーをオレフィン系エラストマーとして採用することにより、より優れたフィット性を有する伸縮性積層体を提供することが可能となるとともに、他のエラストマー樹脂（例えば、スチレン系エラストマー）に比べて熱安定性がより向上し、例えば、本発明の伸縮性積層体を製造する際の成膜時の熱劣化をより抑制することが可能となり、また、他のエラストマー樹脂（例えば、スチレン系エラストマー）に比べて保存安定性がより向上し、本発明の伸縮性積層体を保存している間における物性値の変動をより抑制することが可能となり、さらに、エラストマー層の製造における工程がより簡素化でき、加工費の一層の抑制が可能となる。
【００３２】
本発明においては、エラストマー樹脂として採用し得るα−オレフィン系エラストマーの中でも、特に、プロピレン系エラストマーが好ましい。プロピレン系エラストマーをオレフィン系エラストマーとして採用することにより、非常に優れたフィット性を有する伸縮性積層体を提供することが可能となるとともに、他のエラストマー樹脂（例えば、スチレン系エラストマー）に比べて熱安定性がより一層向上し、例えば、本発明の伸縮性積層体を製造する際の成膜時の熱劣化をより一層抑制することが可能となり、また、他のエラストマー樹脂（例えば、スチレン系エラストマー）に比べて保存安定性がより一層向上し、本発明の伸縮性積層体を保存している間における物性値の変動をより一層抑制することが可能となり、さらに、エラストマー層の製造における工程がより一層簡素化でき、加工費のより一層の抑制が可能となる。
【００３３】
上記のようなα−オレフィン系エラストマーとしては、市販品として入手することも可能である。このような市販品としては、例えば、三井化学株式会社製の「タフマー」（登録商標）シリーズの中のいくつか（例えば、タフマーＰＮ−３５６０等）、エクソンモービル社製の「ビスタマックス（Ｖｉｓｔａｍａｘｘ）」（登録商標）シリーズの中のいくつか（例えば、ビスタマックス６２０２、ビスタマックス３９８０ＦＬ等）が挙げられる。
【００３４】
本発明において、エラストマー樹脂として採用し得るα−オレフィン系エラストマーは、好ましくは、メタロセン触媒を用いて製造されたものである。メタロセン触媒を用いて製造されたα−オレフィン系エラストマーは、非常に優れたフィット性を有する伸縮性積層体を提供することが可能となるとともに、他のエラストマー樹脂（例えば、スチレン系エラストマー）に比べて熱安定性がより一層向上し、例えば、本発明の伸縮性積層体を製造する際の成膜時の熱劣化をより一層抑制することが可能となり、また、他のエラストマー樹脂（例えば、スチレン系エラストマー）に比べて保存安定性がより一層向上し、本発明の伸縮性積層体を保存している間における物性値の変動をより一層抑制することが可能となり、さらに、エラストマー層の製造における工程がより一層簡素化でき、加工費のより一層の抑制が可能となる。
【００３５】
エラストマー層は、本発明の効果を損なわない範囲で、任意の適切な他の成分を含んでよい。このような他の成分としては、例えば、他のポリマー、粘着付与剤、可塑剤、劣化防止剤、顔料、染料、酸化防止剤、帯電防止剤、滑剤、発泡剤、熱安定化剤、光安定化剤、無機フィラー、有機フィラーなどが挙げられる。これらは、１種のみであっても、２種以上であっても良い。エラストマー層中の他の成分の含有割合は、好ましくは１０重量％以下であり、より好ましくは７重量％以下であり、さらに好ましくは５重量％以下であり、特に好ましくは２重量％以下であり、最も好ましくは１重量％以下である。
【００３６】
エラストマー層の厚みは、好ましくは２００μｍ〜２０μｍであり、より好ましくは１６０μｍ〜３０μｍであり、さらに好ましくは１４０μｍ〜３０μｍであり、特に好ましくは１２０μｍ〜３０μｍであり、最も好ましくは１００μｍ〜３０μｍである。エラストマー層の厚みがこのような範囲に収まることにより、より優れたフィット性を有する伸縮性積層体を提供することが可能となる。
【００３７】
本発明において、エラストマー層は３層構造であることが好ましく、より具体的には、中間層に２種以上のオレフィン系エラストマーがブレンドされた層、両表面層に中間層に含まれるオレフィン系エラストマーと同じ種類のオレフィン系エラストマーの１種が使用された３層構造であることが好ましい。
【００３８】
≪不織布層≫
不織布層としては、本発明の効果を損なわない範囲で、任意の適切な不織布層を採用し得る。不織布層を構成する不織布は、１種のみであっても良いし、２種以上であっても良い。
【００３９】
不織布層を構成する不織布としては、例えば、スパンボンド不織ウェブ、毛羽立ち不織布（例えば、サーマルボンド法、接着接合法、スパンレース法により得られる不織布）、メルトブロー不織ウェブ、スパンレース不織ウェブ、スパンボンドメルトブロースパンボンド不織ウェブ、スパンボンドメルトブローメルトブロースパンボンド不織ウェブ、非接合不織ウェブ、エレクトロスパン不織ウェブ、フラッシュスパン不織ウェブ（例えば、ＤｕＰｏｎｔ社のＴＹＶＥＫＴＭ）、カーデッド不織布などが挙げられる。
【００４０】
不織布層を構成する不織布は、例えば、ポリプロピレン、ポリエチレン、ポリエステル、ポリアミド、ポリウレタン、エラストマー、レーヨン、セルロース、アクリル、それらのコポリマー、またはそれらのブレンド、またはそれらの混合物などのポリオレフィンの繊維を含んでいても良い。
【００４１】
不織布層を構成する不織布は、均一な構造体である繊維を含んでもよく、シース／コア、サイドーバイーサイド、海島構造、および他の二成分構造などの、二成分構造体を含んでもよい。不織布の詳細な説明に関しては、例えば、「Ｎｏｎｗｏｖｅｎ  Ｆａｂｒｉｃ  Ｐｒｉｍｅｒ  ａｎｄ  Ｒｅｆｅｒｅｎｃｅ  Ｓａｍｐｌｅｒ」、Ｅ．Ａ．Ｖａｕｇｈｎ、Ａｓｓｏｃｉａｔｉｏｎ  ｏｆ  ｔｈｅ  Ｎｏｎｗｏｖｅｎ  Ｆａｂｒｉｃｓ  Ｉｎｄｕｓｔｒｙ、第３版（１９９２）を参照することができる。
【００４２】
不織布層を構成する不織布の坪量は、好ましくは１５０ｇｓｍ以下であり、より好ましくは１００ｇｓｍ以下であり、さらに好ましくは５０ｇｓｍ以下であり、特に好ましくは１０ｇｓｍ〜３０ｇｓｍである。
【００４３】
≪本発明の伸縮性積層体の製造≫
本発明の伸縮性積層体を製造するにあたっては、エラストマー層と不織布層とが直接積層されている場合（例えば、図１、２の場合）には、エラストマー層と不織布層とを貼り合わせることが必要となる。このような貼り合わせの方法としては、例えば、（１）押出機のＴダイから押し出して形成したエラストマー層と、別途ロール体から引き出した不織布層とをラミネートする方法、（２）エラストマー層と不織布層とを同時押出ラミネートする方法、（３）それぞれ別途に準備したエラストマー層と不織布層とを接着剤によって接着する方法、（４）任意の適切な方法で形成させたエラストマー層上にメルトブロウン法などで不織布層を形成する方法、（５）エラストマー層と不織布層との熱ラミネート、超音波溶接などが挙げられる。
【００４４】
エラストマー層と不織布層との貼り合わせには、ホットメルト粘着剤を用いても良い。ホットメルト粘着剤を用いると、エラストマー層の成分として粘着付与剤を添加する必要性が低くなり、例えば、押出安定性が向上し、粘着付与剤が成形ロールに付着する問題を抑制でき、粘着付与剤に起因する揮発分汚染などによる製造ライン汚染の問題を抑制できる。
【００４５】
エラストマー層と不織布層との貼り合わせにホットメルト粘着剤を用いる場合、例えば、上記の（１）の方法を適用すると、別途ロール体から引き出した不織布層上に、エラストマー層とラミネートする前に、ホットメルト粘着剤をコーティングすれば良い。
【００４６】
エラストマー層と不織布層との貼り合わせにホットメルト粘着剤を用いる場合、該ホットメルト粘着剤は、不織布層上の全面にコーティングされる必要はなく、例えば、図３に示すように、製造ラインの流れ方向に、不織布層２０上にストライプ状にホットメルト粘着剤３０をコーティングしたり、ドット状に塗布したりすれば良い。ストライプ状にホットメルト粘着剤をコーティングすることにより、ホットメルト粘着剤の存在する箇所と存在しない箇所とがストライプ状に形成されるため、特に該ストライプと直交する方向（図３の矢印の方向）において、伸縮性積層体の伸縮性がより向上し得る。
【００４７】
本発明の伸縮積層体は、エラストマー層と不織布層とを積層後、予備延伸や活性化処理と称する処理を行うことができる。具体的には、伸縮積層体の幅方向に延伸処理を行ったり、不織布層の一部領域の繊維構造を機械的に破壊する処理を行ったりすることができる。かかる処理を行うことで、伸縮積層体をより小さい力で引き延ばすことができるようになる。
【００４８】
≪本発明の伸縮性積層体の用途≫
本発明の伸縮性積層体は、本発明の効果を有効に利用できる任意の適切な物品に用いることができる。すなわち、本発明の物品は、本発明の伸縮性積層体を含む。このような物品としては、代表的には、例えば、衛生用品などが挙げられる。このような衛生用品としては、例えば、おむつ（特に、使い捨ておむつのイヤー部分）、サポーター、マスクなどが挙げられる。
【実施例】
【００４９】
以下、実施例により本発明を具体的に説明するが、本発明はこれら実施例になんら限定されるものではない。なお、実施例等における、試験および評価方法は以下のとおりである。また、特に断りがない限り、部は重量部を意味し、％は重量％を意味する。
【００５０】
（密度の測定）
樹脂の密度（ｇ／ｃｍ３）は、ＡＳＴＭ  Ｄ１５０５に準拠して測定された値とした。
【００５１】
（ＭＦＲの測定）
ＭＦＲ（ｇ/１０ｍｉｎ）は、ＡＳＴＭ  Ｄ１２３８に準拠して測定された値とした。
【００５２】
（ヒステリシス試験：永久ひずみの測定方法）
伸縮性積層体をフィルム流れ方向（ＭＤ）と垂直方向（ＣＤ）が長辺となるよう幅３０ｍｍ、長さ１０ｃｍに切断した。
得られた伸縮性積層体をゴム板でチャック間距離５０ｍｍになるよう引張試験機（島津製作所製：ＡＧ−ＩＳ  ５０ｋＮ）にセットし、引張速度３００ｍｍ/ｍｉｎ、移動距離５０ｍｍ（１００％伸長）にて予備延伸工程を実施した（５０ｍｍ移動後、直ぐにチェック間を５０ｍｍ戻した。このとき、伸縮性積層体には永久ひずみ分のたるみが生じている状態となっている）。
次いで、同一測定条件にてチャック間を少しずつ広げ、ロードセルで応力を感知できる（０．１Ｎ/３０ｍｍに到達する点）点までチャックを移動させ永久ひずみ量分のたるみを調整した（このときの移動量を永久ひずみ：Ｘ０とする）。
０．１Ｎ/３０ｍｍの地点をゼロ点とし、再度５０ｍｍの移動距離で伸長試験を行い（５０ｍｍ移動後、直ぐにチェック間を５０ｍｍ戻した）1回目の測定を実施し、前記と同様にして１回目測定後の永久ひずみ（Ｘ１）を測定した。この作業を計４回繰り返した。
前記と同様にして各回での永久ひずみ（Ｘ２、Ｘ３、Ｘ４）を測定した。
上記にて得られたデータから、「ヒステリシス試験を４回行った後の永久ひずみ」を下記の計算式に基づき算出した。
〔（Ｘ１＋Ｘ２＋Ｘ３＋Ｘ４）／５０〕×１００（％）
なお、伸縮積層体が、製造工程等で予備延伸工程（活性化工程）を経ている場合は、ヒステリシス試験における予備延伸工程は不要として測定する。
【００５３】
（フィット感評価）
伸縮性積層体をフィルム流れ方向（ＭＤ）と垂直方向（ＣＤ）となるようにオムツサイド用伸縮体へ組み付け（オムツ本体側接着幅７ｃｍ、サイドテープ側幅４ｃｍの台形型）、実際の使用環境に合わせ、繰り返し貼り付け性を評価した。４回連続で同位置への貼り直し作業を行い、フィルム伸長が発生して緩みを感じた場合を×、感じない場合を○とした。
【００５４】
（耐熱性評価）
伸縮性積層体を、室温下ならびに４０℃、相対湿度９２％の環境下に１週間保存し、ヒステリシス試験と同一のサンプル形状・同一試験機・同一チャック間距離にて引張速度３００ｍｍ/ｍｉｎにて破断まで測定した。２００％伸長時の強度を測定し、室温保存品と比較し、強度が１０％以上低下したものを×とした。
【００５５】
（成形条件）
実施例および比較例において、２種３層（Ａ層／Ｂ層／Ａ層）押し出しＴダイ成形機を用いてエラストマー層（以下、弾性フィルムとも称す）を押出成形した。その押出温度は以下の条件にて実施した。
Ａ層：２００℃
Ｂ層：２００℃
ダイス温度：２００℃
押出された弾性フィルムはロール上にてホットメルト粘着剤をストライプ状（粘着剤層の幅：１ｍｍ、間隔：１ｍｍ）に塗布された不織布と両面を貼り合わされ、伸縮性積層体を得た。
【００５６】
（成形時耐熱性評価）
上記成形条件にて成形した際にＴダイのダイスリップ部に目やにと呼ばれる樹脂劣化物が発生したものを×、発生していないものを○とした。
【００５７】
〔実施例１〕
オレフィン系樹脂（エクソンモービル社製、商品名：ビスタマックス６２０２、密度＝０．８６１ｇ／ｃｍ３、ＭＦＲ＝１８．０ｇ／１０ｍｉｎ）１００重量％を押出機のＡ層に、オレフィン系樹脂（エクソンモービル社製、商品名：ビスタマックス６２０２、密度＝０．８６１ｇ／ｃｍ３、ＭＦＲ＝１８．０ｇ／１０ｍｉｎ）６７重量％、オレフィン系樹脂（三井化学株式会社製、商品名：タフマーＰＮ−３５６０、密度＝０．８６６ｇ／ｃｍ３、ＭＦＲ＝６．０ｇ／１０ｍｉｎ）３０重量％、白色顔料（酸化チタン、Ｄｕｐｏｎｔ製、商品名：Ｔｉ−Ｐｕｒｅ  Ｒ１０３）３重量％を配合したものを押出機のＢ層に投入し、Ａ層／Ｂ層／Ａ層＝９μｍ／４２μｍ／９μｍ、計６０μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）した不織布（ＰＰカーデッドタイプ、坪量２４ｇｓｍ）を、押し出された弾性フィルムの冷却ロール上で弾性フィルムの両面にラミネーションし、伸縮性積層体（１）を得た。
結果を表１に示した。
【００５８】
〔実施例２〕
オレフィン系樹脂（エクソンモービル社製、商品名：ビスタマックス６２０２、密度＝０．８６１ｇ／ｃｍ３、ＭＦＲ＝１８．０ｇ／１０ｍｉｎ）１００重量％を押出機のＡ層に、オレフィン系樹脂（エクソンモービル社製、商品名：ビスタマックス６２０２、密度＝０．８６１ｇ／ｃｍ３、ＭＦＲ＝１８．０ｇ／１０ｍｉｎ）６７重量％、オレフィン系樹脂（三井化学株式会社製、商品名：タフマーＰＮ−３５６０、密度＝０．８６６ｇ／ｃｍ３、ＭＦＲ＝６．０ｇ／１０ｍｉｎ）３０重量％、白色顔料（酸化チタン、Ｄｕｐｏｎｔ製、商品名：Ｔｉ−Ｐｕｒｅ  Ｒ１０３）３重量％を配合したものを押出機のＢ層に投入し、Ａ層／Ｂ層／Ａ層＝６．７５μｍ／３１．５μｍ／６．７５μｍ、計４５μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）した不織布（ＰＰカーデッドタイプ、坪量２４ｇｓｍ）を、押し出された弾性フィルムの冷却ロール上で弾性フィルムの両面にラミネーションし、伸縮性積層体（２）を得た。
結果を表１に示した。
【００５９】
〔実施例３〕
オレフィン系樹脂（エクソンモービル社製、商品名：ビスタマックス６２０２、密度＝０．８６１ｇ／ｃｍ３、ＭＦＲ＝１８．０ｇ／１０ｍｉｎ）１００重量％を押出機のＡ層に、オレフィン系樹脂（エクソンモービル社製、商品名：ビスタマックス６２０２、密度＝０．８６１ｇ／ｃｍ３、ＭＦＲ＝１８．０ｇ／１０ｍｉｎ）４７重量％、オレフィン系樹脂（三井化学株式会社製、商品名：タフマーＰＮ−３５６０、密度＝０．８６６ｇ／ｃｍ３、ＭＦＲ＝６．０ｇ／１０ｍｉｎ）５０重量％、白色顔料（酸化チタン、Ｄｕｐｏｎｔ製、商品名：Ｔｉ−Ｐｕｒｅ  Ｒ１０３）３重量％を配合したものを押出機のＢ層に投入し、Ａ層／Ｂ層／Ａ層＝９μｍ／４２μｍ／９μｍ、計６０μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）塗布した不織布（ＰＰカーデッドタイプ、坪量２４ｇｓｍ）を、押し出された弾性フィルムの冷却ロール上で弾性フィルムの両面にラミネーションし、伸縮性積層体（３）を得た。
結果を表１に示した。
【００６０】
〔実施例４〕
オレフィン系樹脂（エクソンモービル社製、商品名：ビスタマックス６２０２、密度＝０．８６１ｇ／ｃｍ３、ＭＦＲ＝１８．０ｇ／１０ｍｉｎ）１００重量％を押出機のＡ層に、オレフィン系樹脂（エクソンモービル社製、商品名：ビスタマックス６２０２、密度＝０．８６１ｇ／ｃｍ３、ＭＦＲ＝１８．０ｇ／１０ｍｉｎ）２７重量％、オレフィン系樹脂（三井化学株式会社製、商品名：タフマーＰＮ−３５６０、密度＝０．８６６ｇ／ｃｍ３、ＭＦＲ＝６．０ｇ／１０ｍｉｎ）７０重量％、白色顔料（酸化チタン、Ｄｕｐｏｎｔ製、商品名：Ｔｉ−Ｐｕｒｅ  Ｒ１０３）３重量％を配合したものを押出機のＢ層に投入し、Ａ層／Ｂ層／Ａ層＝９μｍ／４２μｍ／９μｍ、計６０μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）した不織布（ＰＰカーデッドタイプ、坪量２４ｇｓｍ）を、押し出された弾性フィルムの冷却ロール上で弾性フィルムの両面にラミネーションし、伸縮性積層体（４）を得た。
結果を表１に示した。
【００６１】
〔実施例５〕
オレフィン系樹脂（エクソンモービル社製、商品名：ビスタマックス６２０２、密度＝０．８６１ｇ／ｃｍ３、ＭＦＲ＝１８．０ｇ／１０ｍｉｎ）６７重量％、オレフィン系樹脂（三井化学株式会社製、商品名：タフマーＰＮ−３５６０、密度＝０．８６６ｇ／ｃｍ３、ＭＦＲ＝６．０ｇ／１０ｍｉｎ）３０重量％、白色顔料（酸化チタン、Ｄｕｐｏｎｔ製、商品名：Ｔｉ−Ｐｕｒｅ  Ｒ１０３）３重量％を配合したものを、押出機のＡ層、Ｂ層に投入し、Ａ層／Ｂ層／Ａ層＝９μｍ／４２μｍ／９μｍ、計６０μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）した不織布（ＰＰカーデッドタイプ、坪量２４ｇｓｍ）を、押し出された弾性フィルムの冷却ロール上で弾性フィルムの両面にラミネーションし、伸縮性積層体（５）を得た。
結果を表１に示した。
【００６２】
〔実施例６〕
オレフィン系樹脂（エクソンモービル社製、商品名：ビスタマックス６２０２、密度＝０．８６１ｇ／ｃｍ３、ＭＦＲ＝１８．０ｇ／１０ｍｉｎ、）２７重量％、オレフィン系樹脂（三井化学株式会社製、商品名：タフマーＰＮ−３５６０、密度＝０．８６６ｇ／ｃｍ３、ＭＦＲ＝６．０ｇ／１０ｍｉｎ、）７０重量％、白色顔料（酸化チタン、Ｄｕｐｏｎｔ製、商品名：Ｔｉ−Ｐｕｒｅ  Ｒ１０３）３重量％を配合したものを、押出機のＡ層、Ｂ層に投入し、Ａ層／Ｂ層／Ａ層＝９μｍ／４２μｍ／９μｍ、計６０μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）した不織布（ＰＰカーデッドタイプ、坪量２４ｇｓｍ）を、押し出された弾性フィルムの冷却ロール上で弾性フィルムの両面にラミネーションし、伸縮性積層体（６）を得た。
結果を表１に示した。
【００６３】
〔実施例７〕
オレフィン系樹脂（エクソンモービル社製、商品名：ビスタマックス６２０２、密度＝０．８６１ｇ／ｃｍ３、ＭＦＲ＝１８．０ｇ／１０ｍｉｎ）１００重量％を押出機のＡ層に、オレフィン系樹脂（エクソンモービル社製、商品名：ビスタマックス６２０２、密度＝０．８６１ｇ／ｃｍ３、ＭＦＲ＝１８．０ｇ／１０ｍｉｎ）６７重量％、オレフィン系樹脂（エクソンモービル社製、商品名：ビスタマックス３９８０ＦＬ、密度＝０．８７９ｇ／ｃｍ３、ＭＦＲ＝８．３ｇ／１０ｍｉｎ）３０重量％、白色顔料（酸化チタン、Ｄｕｐｏｎｔ製、商品名：Ｔｉ−Ｐｕｒｅ  Ｒ１０３）３重量％を配合したものを押出機のＢ層に投入し、Ａ層／Ｂ層／Ａ層＝９μｍ／４２μｍ／９μｍ、計６０μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）した不織布（ＰＰカーデッドタイプ、坪量２４ｇｓｍ）を、押し出された弾性フィルムの冷却ロール上で弾性フィルムの両面にラミネーションし、伸縮性積層体（７）を得た。
結果を表１に示した。
【００６４】
〔実施例８〕
オレフィン系樹脂（エクソンモービル社製、商品名：ビスタマックス６２０２、密度＝０．８６１ｇ／ｃｍ３、ＭＦＲ＝１８．０ｇ／１０ｍｉｎ）１００重量％を押出機のＡ層に、オレフィン系樹脂（エクソンモービル社製、商品名：ビスタマックス６２０２、密度＝０．８６１ｇ／ｃｍ３、ＭＦＲ＝１８．０ｇ／１０ｍｉｎ）６７重量％、オレフィン系樹脂（エクソンモービル社製、商品名：ビスタマックス３９８０ＦＬ、密度＝０．８７９ｇ／ｃｍ３、ＭＦＲ＝８．３ｇ／１０ｍｉｎ）３０重量％、白色顔料（酸化チタン、Ｄｕｐｏｎｔ製、商品名：Ｔｉ−Ｐｕｒｅ  Ｒ１０３）３重量％を配合したものを押出機のＢ層に投入し、Ａ層／Ｂ層／Ａ層＝６．７５μｍ／３１．５μｍ／６．７５μｍ、計４５μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）した不織布（ＰＰカーデッドタイプ、坪量２４ｇｓｍ）を、押し出された弾性フィルムの冷却ロール上で弾性フィルムの両面にラミネーションし、伸縮性積層体（８）を得た。
結果を表１に示した。
【００６５】
〔実施例９〕
ＳＩＳ系樹脂（日本ゼオン株式会社製、商品名：クインタック３３９０、スチレン含有量＝４８％、ＭＦＲ＝１５．０ｇ／１０ｍｉｎ）９７重量％、白色顔料（酸化チタン、Ｄｕｐｏｎｔ製、商品名：Ｔｉ−Ｐｕｒｅ  Ｒ１０３）３重量％を配合したものを、押出機のＡ層、Ｂ層に投入し、Ａ層／Ｂ層／Ａ層＝９μｍ／４２μｍ／９μｍ、計６０μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）した不織布（ＰＰカーデッドタイプ、坪量２４ｇｓｍ）を、押し出された弾性フィルムの冷却ロール上で弾性フィルムの両面にラミネーションし、伸縮性積層体（９）を得た。
結果を表２に示した。
【００６６】
〔実施例１０〕
ＳＩＳ系樹脂（日本ゼオン株式会社製、商品名：クインタック３６２０、スチレン含有量＝１４％、ＭＦＲ＝９．０ｇ／１０ｍｉｎ）９７重量％、白色顔料（酸化チタン、Ｄｕｐｏｎｔ製、商品名：Ｔｉ−Ｐｕｒｅ  Ｒ１０３）３重量％を配合したものを、押出機のＡ層、Ｂ層に投入し、Ａ層／Ｂ層／Ａ層＝９μｍ／４２μｍ／９μｍ、計６０μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）した不織布（ＰＰカーデッドタイプ、坪量２４ｇｓｍ）を、押し出された弾性フィルムの冷却ロール上で弾性フィルムの両面にラミネーションし、伸縮性積層体（１０）を得た。
結果を表２に示した。
【００６７】
〔実施例１１〕
ＳＥＢＳ系樹脂（旭化成ケミカルズ製、商品名：タフテックＨ１０４１、スチレン含有量＝３０％、ＭＦＲ＝５．０ｇ／１０ｍｉｎ）９７重量％、白色顔料（酸化チタン、Ｄｕｐｏｎｔ製、商品名：Ｔｉ−Ｐｕｒｅ  Ｒ１０３）３重量％を配合したものを、押出機のＡ層、Ｂ層に投入し、Ａ層／Ｂ層／Ａ層＝９μｍ／４２μｍ／９μｍ、計６０μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）した不織布（ＰＰカーデッドタイプ、坪量２４ｇｓｍ）を、押し出された弾性フィルムの冷却ロール上で弾性フィルムの両面にラミネーションし、伸縮性積層体（１１）を得た。
結果を表２に示した。
【００６８】
〔比較例１〕
ＳＥＢＳ系樹脂（ＪＳＲ製、商品名：ダイナロン８６００Ｐ、スチレン含有量＝１５％、ＭＦＲ＝３０．０ｇ／１０ｍｉｎ）９７重量％、白色顔料（酸化チタン、Ｄｕｐｏｎｔ製、商品名：Ｔｉ−Ｐｕｒｅ  Ｒ１０３）３重量％を配合したものを、押出機のＡ層、Ｂ層に投入し、Ａ層／Ｂ層／Ａ層＝９μｍ／４２μｍ／９μｍ、計６０μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）した不織布（ＰＰカーデッドタイプ、坪量２４ｇｓｍ）を、押し出された弾性フィルムの冷却ロール上で弾性フィルムの両面にラミネーションし、伸縮性積層体（Ｃ１）を得た。
結果を表２に示した。
【００６９】
〔比較例２〕
ＳＥＢＳ系樹脂（旭化成ケミカルズ製、商品名：タフテックＨ１０５１、スチレン含有量＝６７％、ＭＦＲ＝２．０ｇ／１０ｍｉｎ）９７重量％、白色顔料（酸化チタン、Ｄｕｐｏｎｔ製、商品名：Ｔｉ−Ｐｕｒｅ  Ｒ１０３）３重量％を配合したものを、押出機のＡ層、Ｂ層に投入し、Ａ層／Ｂ層／Ａ層＝９μｍ／４２μｍ／９μｍ、計６０μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）した不織布（ＰＰカーデッドタイプ、坪量２４ｇｓｍ）を、押し出された弾性フィルムの冷却ロール上で弾性フィルムの両面にラミネーションし、伸縮性積層体（Ｃ２）を得た。
結果を表２に示した。
【００７０】
〔比較例３〕
オレフィン系樹脂（日本ポリプロ製、商品名：ウィンテックＷＦＸ４、密度＝０．９００ｇ／ｃｍ３、ＭＦＲ＝７．０ｇ／１０ｍｉｎ）９７重量％、白色顔料（酸化チタン、Ｄｕｐｏｎｔ製、商品名：Ｔｉ−Ｐｕｒｅ  Ｒ１０３）３重量％を配合したものを、押出機のＡ層、Ｂ層に投入し、Ａ層／Ｂ層／Ａ層＝９μｍ／４２μｍ／９μｍ、計６０μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）した不織布（ＰＰカーデッドタイプ、坪量２４ｇｓｍ）を、押し出された弾性フィルムの冷却ロール上で弾性フィルムの両面にラミネーションし、伸縮性積層体（Ｃ３）を得た。
結果を表２に示した。
【００７１】
〔比較例４〕
オレフィン系樹脂（日本ポリプロ製、商品名：ウェルネックス  ＲＦＧＶ４Ａ、密度＝０．８９０ｇ／ｃｍ３、ＭＦＲ＝６．０ｇ／１０ｍｉｎ）９７重量％、白色顔料（酸化チタン、Ｄｕｐｏｎｔ製、商品名：Ｔｉ−Ｐｕｒｅ  Ｒ１０３）３重量％を配合したものを、押出機のＡ層、Ｂ層に投入し、Ａ層／Ｂ層／Ａ層＝９μｍ／４２μｍ／９μｍ、計６０μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）した不織布（ＰＰカーデッドタイプ、坪量２４ｇｓｍ）を、押し出された弾性フィルムの冷却ロール上で弾性フィルムの両面にラミネーションし、伸縮性積層体（Ｃ４）を得た。
結果を表２に示した。
【００７２】
〔比較例５〕
ＥＶＡ系樹脂（三井デュポン製、商品名：エバフレックスＰ−１００７、密度＝９３０ｇ／ｃｍ３、ＭＦＲ＝９．０ｇ／１０ｍｉｎ：ＪＩＳ  Ｋ７２１０−１９９９  １９０℃、２．１６ｋｇ重）９７重量％、白色顔料（酸化チタン、Ｄｕｐｏｎｔ製、商品名：Ｔｉ−Ｐｕｒｅ  Ｒ１０３）３重量％を配合したものを、押出機のＡ層、Ｂ層に投入し、Ａ層／Ｂ層／Ａ層＝９μｍ／４２μｍ／９μｍ、計６０μｍの弾性フィルムを押し出した。
次に、ＳＩＳ系ホットメルト粘着剤（ベントバンチェリック製、商品名ＡＣ２８０）をストライプ状（粘着剤層の幅：１ｍｍ、間隔：１ｍｍ）に塗布（３０ｇ／ｍ２）した不織布（ＰＰカーデッドタイプ、坪量２４ｇｓｍ）を、押し出された弾性フィルムの冷却ロール上で弾性フィルムの両面にラミネーションし、伸縮性積層体（Ｃ５）を得た。
結果を表２に示した。
【００７３】
【表１】
2015020317.tif 000003
【００７４】
【表２】
2015020317.tif 000004
【産業上の利用可能性】
【００７５】
本発明の伸縮性積層体は、本発明の効果を有効に利用できる任意の適切な物品に用いることができる。すなわち、本発明の物品は、本発明の伸縮性積層体を含む。このような物品としては、代表的には、例えば、衛生用品などが挙げられる。このような衛生用品としては、例えば、おむつ（特に、使い捨ておむつのイヤー部分）、サポーター、マスクなどが挙げられる。
【符号の説明】
【００７６】
１００    伸縮性積層体
１０      エラストマー層
２０      不織布層
２０ａ    不織布層
２０ｂ    不織布層
３０      ホットメルト粘着剤
【図１】
2015020317.tif 000005
【図２】
2015020317.tif 000006
【図３】
2015020317.tif 000007